(57)【要約】【課題】水滴との接触角が１４０°を超える超撥水性を示す炭素材料および液滴との接触角が異なることにより液体を誘導する液体誘導炭素板を提供する。【解決手段】炭素板の表面にレーザ処理により約３０μｍ間隔で窪みを形成し、その上をフッ素プラズマ処理することで水滴との接触角が１４０°を超える超撥水面が得られる。面Ａをフッ素プラズマ処理のみの撥水面とし、面Ｂを超撥水面として、面Ａに水滴を落とすと、水滴との接触角が異なる境界線に沿って水滴が誘導される。【選択図】図１
2011132053.tif 000002
【特許請求の範囲】
【請求項１】
表面に規則的な複数の窪みを有する炭素材料と、
前記炭素材料の前記規則的な窪みを有する表面に結合したフッ素原子とを具備し、
水滴との接触角が１４０°を超える超撥水性炭素材料。
【請求項２】
前記規則的な窪みの間隔は第１の方向において２００μｍ以下の一定間隔であり、該第１の方向に交又する第２の方向において２００μｍ以下の一定間隔である請求項１記載の超撥水性炭素材料。
【請求項３】
前記規則的な窪みを有する表面とその裏面との間で気体が透過可能な連通気孔を有する請求項１または２記載の超撥水性炭素材料。
【請求項４】
炭素材料の表面にレーザを照射して規則的な複数の窪みを形成し、
前記規則的な複数の窪みが形成された炭素材料の表面をフッ素プラズマ処理することを含む、超撥水性炭素材料の製造方法。
【請求項５】
液滴との接触角が第１の角度である第１の表面と、
前記第１の表面に該第１の表面との間に境界線を形成するように隣接し、液滴との接触角が前記第１の角度とは異なる第２の角度である第２の表面とを具備し、
前記第１の表面と第２の表面との間の境界線が液体の誘導路として機能する、液体誘導炭素板。
【請求項６】
前記第１の表面の水滴との接触角が１４０°を超え、前記第２の表面の水滴との接触角が１００°以上１３０°以下である請求項５記載の液体誘導炭素板。
【請求項７】
液滴との接触角が第１の角度である第１の表面と、
前記第１の表面に対向し、液滴との接触角が前記第１の角度と異なる第２の角度である第２の表面とを具備し、
前記第１の表面と前記第２の表面とをつなぐ液体の流路を有する、液体誘導炭素板。
【請求項８】
前記第１の表面の水滴との接触角が９０°を超え、前記第２の表面の水滴との接触角が２０°未満である請求項７記載の液体誘導炭素板。
【発明の詳細な説明】
【技術分野】
【０００１】
本発明は、水滴との接触角が１４０°を超える超撥水性を示す炭素材料とその製造方法、並びに液滴との接触角が異なることにより液体を誘導する液体誘導炭素板に関する。
【背景技術】
【０００２】
下記非特許文献１には、洗浄したアルミニウムの表面を水酸化ナトリウム水溶液に２時間浸し、水洗・乾燥後にスピンコーティング法で厚さ約２ナノメートルのパーフルオロノナン（ＣｑＦ20）の膜を張ることにより、水滴との接触角が１６８°の超撥水性のアルミニウム材料を得ることが記載されている。
【０００３】
また、下記特許文献１には、凹凸パターンを有するシートの表面を親水性とし、凸部を撥水性とすることで水の流路を形成することが記載されている（請求項５、段落００４２）。しかしながら、水の流路として機能するのは親水性の凹部であり（段落００４５）、同一平面上にある親水性の部分と撥水性の部分の間の境界線が水の流路として機能するものではない。
【先行技術文献】
【特許文献】
【０００４】
【特許文献１】特開２００６−６３５５４号公報
【非特許文献】
【０００５】
【非特許文献１】Stable Biomimetic Super-Hydrophobic Engineering Meterials,Guo,Z.;Zhou,F.;Hao,J.;Liu,W.J.Am.Chem.Soc.2005,127,15670-15671
【発明の概要】
【発明が解決しようとする課題】
【０００６】
本発明の第１の目的は、水滴との接触角が１４０°を超える超撥水性を呈する炭素材料とその製造方法を提供することにある。
【０００７】
本発明の第２の目的は、液滴との接触角が異なることにより液体を誘導する新規な液体誘導炭素板を提供することにある。
【課題を解決するための手段】
【０００８】
本発明によれば、表面に規則的な複数の窪みを有する炭素材料と、前記炭素材料の前記規則的な窪みを有する表面に結合したフッ素原子とを具備し、水滴との接触角が１４０°を超える超撥水性炭素材料が提供される。
【０００９】
前記規則的な窪みの間隔は第１の方向において２００μｍ以下の一定間隔であり、該第１の方向に交又する第２の方向において２００μｍ以下の一定間隔であることが好ましい。窪みの形成方法は、狙いの間隔に形成できるものであれば特定されないが、寸法制御を考えるとレーザ加工が好ましい。
【００１０】
炭素材料として、粒状の樹脂を加熱し加圧して固めたものを焼成して得られる多孔体を用いることで、前記規則的な窪みを有する表面とその裏面との間で気体が透過可能な連通気孔を有する超撥水性炭素材料が得られる。
【００１１】
この超撥水性炭素材料は、炭素材料の表面にレーザを照射して規則的な複数の窪みを形成し、前記規則的な複数の窪みが形成された炭素材料の表面をフッ素プラズマ処理することにより製造される。
【００１２】
本発明によれば液滴との接触角が第１の角度である第１の表面と、前記第１の表面に該第１の表面との間に境界線を形成するように隣接し、液滴との接触角が前記第１の角度とは異なる第２の角度である第２の表面とを具備し、前記第１の表面と第２の表面との間の境界線が液体の誘導路として機能する、液体誘導炭素板もまた提供される。
【００１３】
例えば、前記第１の表面の水滴との接触角は１４０°を超え、前記第２の表面の水滴との接触角は１００°以上１３０°以下である。
【００１４】
本発明によれば、液滴との接触角が第１の角度である第１の表面と、前記第１の表面に対向し、液滴との接触角が前記第１の角度と異なる第２の角度である第２の表面とを具備し、前記第１の表面と前記第２の表面とをつなぐ液体の流路を有する、液体誘導炭素板もまた提供される。
【００１５】
例えば、前記第１の表面の水滴との接触角は９０°を超え、前記第２の表面の水滴との接触角は２０°未満である。
【図面の簡単な説明】
【００１６】
【図１】本発明の液体誘導炭素板の第１の実施形態を説明するための図である。
【図２】本発明の液体誘導炭素板の第２の実施形態を示す図である。
【実施例】
【００１７】
（炭素緻密体の準備）
フラン樹脂（日立化成社製ヒタフランＶＦ−３０３）９０部と天然鱗状黒鉛（日本黒鉛社製）１０部に、硬化促進剤としてｐ−トルエンスルホン酸を１．５部加え、３０００ｒｐｍで２分間混合攪拌したものを成形用金型に適量流し込み、この型を１００℃に加熱して固化処理後、できた樹脂プレートを型から外し、焼成炉を用いて、不活性雰囲気中、１５００℃で焼成して炭素化し、平板状の炭素緻密体を得た。
【００１８】
（炭素多孔体の準備）
塩化ビニル樹脂Ｔ−７４１（日本カーバイド社製）９８部に、天然鱗状黒鉛（日本黒鉛社製）２部混ぜたものを、加温加圧可能な型に充填し、１５０℃で加熱し１ＭＰａで加圧することにより樹脂ブロックを形成し、不活性雰囲気中１４００℃で焼成して気孔率３５％の多孔質炭化物（以下、多孔体１）を得た。
【００１９】
塩化ビニル樹脂Ｔ−７４１（日本カーバイド社製）９８部に、天然鱗状黒鉛（日本黒鉛社製）２部混ぜたものを、加温加圧可能な型に充填し、１６０℃で加熱し３ＭＰａで加圧することにより樹脂ブロックを形成し、不活性雰囲気中１４００℃で焼成して気孔率２０％の多孔質炭化物（以下、多孔体２）を得た。
【００２０】
これらの炭素多孔体（多孔体１および多孔体２）は、粒状の樹脂を融着させ焼結・炭素化したものであるから、平板の一方の面から他方の面で気体を通過させる連通気孔を有している。
【００２１】
（レーザ処理）
レーザ加工機を用い、炭素板表面に、直径６０μｍのドットが３０μｍ間隔でつながって形成される直線を一定の線間隔で印字して炭素板の表面に多数の窪みを形成した。緻密体については、線間隔１５０μｍおよび直線方向のドットの間隔と同じ線間隔３０μｍで窪みを形成し、多孔体については線間隔３０μｍで窪みを形成した。窪みの深さは３０μｍ程度であった。レーザのパワーにより深さが変わるが、装置の最大値の８０％のパワーで窪みを形成した。
【００２２】
レーザ処理後の炭素板の表面に水滴を落とすと、炭素板が緻密体である場合には瞬時に水が拡がり、多孔体の場合には、瞬時に水が吸い込まれ、いずれも高い親水性を示した。水滴との接触角は２０°未満であった。緻密体で線間隔が１５０μｍである場合には線に沿って流路が形成された。
【００２３】
多孔体について、ＪＩＳ  ＢＯ６０１：２００１に従う、表面の算述平均粗さＲa（μｍ）の測定結果を表１に示す。
【００２４】
【表１】
2011132053.tif 000003
【００２５】
表１の第２欄の数字‘１’および‘２’はそれぞれ１回目および２回目の測定値であることを示している。多孔体の場合、レーザ処理によりＲaの値は小さくなる傾向がある。これは、多孔体の表面の不規則な凹凸がレーザにより多少平滑化されると同時に新たに規則的な間隔で窪みが形成されたためである。緻密体の場合、レーザ処理の前後ともにＲa＝０．６５μｍ程度であり、粗さの値においては実質的な変化はみられなかった。
【００２６】
（フッ素プラズマ処理）
多孔体および緻密体の、レーザ処理を行わない炭素板表面、およびレーザ処理を行った後の炭素板表面に対して、圧力０．１ｔｏｒｒ、温度３５０〜４００℃でＦ2ガスのプラズマを供給するフッ素プラズマ処理を１０分間行って、炭素板表面の官能基をフッ素原子に置換してフッ素原子を結合させた。
【００２７】
フッ素プラズマ処理のみの場合、多孔体では水を吸いにくくなり（吸い終わるまでの時間が長くなり）、緻密体では水が水滴として転がるようになり、いずれも水滴との接触角が１００°以上１３０°以下の撥水性を呈した。
【００２８】
レーザ処理後にプラズマ処理を行った場合、多孔体および緻密体いずれにおいても、炭素板をほぼ水平に支持しても水滴がよく転がり水滴との接触角が１４０°を超える超撥水性を呈した。レーザ処理の際の線間隔が１５０μｍのときと３０μｍのときとで同じ結果が得られている。
【００２９】
なお、炭素板が多孔体である場合、水に対しては撥水性または超撥水性であっても、一方の面から他方の面へ通ずる連通気孔を有しており、気体は通過するので、気液分離面として利用することができる。
【００３０】
多孔体について、ＥＳＣＡによる表面の酸素原子と炭素原子の存在比Ｏ／Ｃとフッ素原子と炭素原子の存在比Ｆ／Ｃの測定結果を表２に示す。
【００３１】
【表２】
2011132053.tif 000004
【００３２】
以上の結果をまとめて表３に示す。
【００３３】
【表３】
2011132053.tif 000005
【００３４】
（液体誘導路の形成）
図１に示すように緻密体または多孔体の炭素板１０の表面の一部（面Ｂ）にレーザ処理を施した後、表面全体にフッ素プラズマ処理を施して面Ａを撥水性、面Ｂを超撥水性とした。図１に示すように、炭素板１０の辺１４が辺１２よりもわずかに下になり、辺１８が辺１６よりもわずかに下になるように斜めに傾斜させて支持し、面Ａの上に水滴を滴下した（矢印２０）。そうすると、面Ａの撥水性のため水滴となって転がり（矢印２２）、面Ｂとの境界線まで到達すると、面Ｂ（超撥水面）との境界線に沿って転った（矢印２４）。この結果から、撥水性の異なる面の境界が液体の誘導路として機能することがわかる。
【００３５】
図２に示すように、緻密体または多孔体の炭素板の片面２０を撥水性または超撥水性とし、その裏面２２を親水性とし、液体が一方の面から他方の面へ通過可能な程度の１つまたは複数の貫通穴２４を設けた。この炭素板において、（超）撥水面２０の側から水滴を落とすと、直ちに裏側の新水面２２へ排出された。したがって、水などの液体を（超）撥水面の側から親水面の側へ強制的に排出する流路として利用することができる。
【図１】
2011132053.tif 000006
【図２】
2011132053.tif 000007